(57)【要約】【課題】外径変動が極めて少ない石英ガラスインゴットの製造【解決手段】  石英ガラス素材２を加熱するヒータ３と、ヒータ３による加熱領域へ送り出す側と引き抜き側で異なる回転数を石英ガラス素材２に与えつつ異なる速度で移動可能な一対のチャック4-1、4-2と、石英ガラスインゴット６の外径を形成させるためのダイス５と、石英ガラス素材２に生じるトルクを検出するトルク検出手段8-1、8-2と、検出されたトルクが一定となるようにヒータの加熱温度を制御する加熱制御手段９とを備える石英ガラスインゴット製造装置1-1。【選択図】  図１
2007217232.tif 000002
【特許請求の範囲】
【請求項１】
石英ガラス素材を加熱し、その先端および後端を異なる回転速度で回転させた状態で、ダイスに圧入することにより石英ガラスインゴットを製造する方法であって、石英ガラス素材の先端および後端が異なる回転速度で回転することにより生じるトルクを検出し、検出されたトルクが一定になるように石英ガラス素材の加熱温度を制御することを特徴とする石英ガラスインゴットの製造方法。
【請求項２】
石英ガラス素材として中空石英ガラス素材を用いることを特徴とする請求項１に記載の石英ガラスインゴットの製造方法。
【請求項３】
中空石英ガラス素材の管内を減圧することを特徴とする請求項２に記載の石英ガラスインゴットの製造方法。
【請求項４】
石英ガラス素材の先端および後端の回転速度差が５rpm以上であることを特徴とする請求項１から請求項３までのいずれかに記載の石英ガラスインゴットの製造方法。
【請求項５】
石英ガラス素材を加熱するヒータと、ヒータによる加熱領域へ送り出す側と引き抜き側で異なる回転数を石英ガラス素材に与えつつ異なる速度で移動可能な一対のチャックと、石英ガラスインゴットの外径を形成させるためのダイスと、石英ガラス素材に生じるトルクを検出するトルク検出手段と、検出されたトルクが一定となるようにヒータの加熱温度を制御する加熱制御手段とを備えることを特徴とする石英ガラスインゴットの製造装置。
【請求項６】
トルク検出手段は、チャックの回転モータの消費電力を検出し、検出された消費電力値からトルクを算出する機構を有することを特徴とする請求項５に記載の石英ガラスインゴットの製造装置。
【請求項７】
ダイスに圧入される前の中空石英ガラス素材の管内を減圧する素材減圧手段を備えることを特徴とする請求項５または請求項６に記載の石英ガラスインゴットの製造装置。
【発明の詳細な説明】
【技術分野】
【０００１】
本発明は、丸棒・丸板、角棒・角板等の石英ガラス製品を製造する際の中間素材となる石英ガラスインゴットを寸法精度良く、且つ効率的に製造する石英ガラスインゴットの製造方法および製造装置に係り、特に、半導体製造用装置、光ファイバ用治工具等に用いられる石英ガラス棒、石英ガラス板等を製造する際の中間素材となる石英ガラスインゴットの製造方法および製造装置に関する。
【背景技術】
【０００２】
石英ガラスは、半導体デバイス等を製造する装置を構成する部品材料等として使用されるとともに、他の先端産業でも幅広く使用されている。これは、石英ガラスが高純度であること、光透過性が優れていること、耐熱性が優れていること等の特性を有するからである。
【０００３】
例えば、半導体の製造過程においては、石英ガラス製の炉芯管内でウエーハを保持するボートとして棒状石英ガラスが使用され、ウエーハを洗浄するための洗浄槽では板状石英ガラスが使用されている。現在、情報通信産業の成長、電子デバイスが組み込まれる情報機器の急速な発展に伴い、石英ガラスの需要も急速に伸びつつある。
【０００４】
従来、このような棒状または板状の石英ガラスは、長手方向に外径変動を有する円柱状の石英ガラス素材を切削することにより製作されてきた。しかし、切削加工による方法は、作業能率が悪く、しかも、石英ガラスの屑粉が大量に発生し、歩留も悪いため、製造コストが増大する。また、切削加工による方法は、石英ガラス素材よりも大きなものを製造することができないため、製品サイズについての制約もある。
【０００５】
これらの問題を解決する手段として、出願人は、特許文献１の請求項３において「石英ガラス素材の少なくとも一部分を加熱し、石英ガラス素材をダイスに対して相対的に回転させながら前記ダイスの孔に装入することにより、所定の外径を有する石英ガラス棒を製造する装置であって、前記孔における石英ガラス棒の外径を決定する部位の石英ガラス素材の装入方向から見たときの断面形状が多角形であることを特徴とする石英ガラス棒の製造装置」を提案している。
【０００６】
出願人はまた、特許文献１の請求項４において「石英ガラス素材の少なくとも一部分を加熱し、石英ガラス素材をダイスに対して相対的に回転させながら前記ダイスの孔に装入することにより、所定の外径を有する石英ガラス棒を製造する装置であって、前記孔における石英ガラス棒の外径を決定する部位の石英ガラス素材の装入方向から見たときの断面形状が円であり、石英ガラス素材を装入する方向に沿って、円の円周部に溝が形成されていることを特徴とする石英ガラス棒の製造装置」を提案している。
【０００７】
特許文献１に記載の発明では、このような構成の製造装置を用いることによって、ダイス内への石英ガラス素材の装入量を一定にすると共に石英ガラス素材とダイスとの摺擦を抑制してダイス内に圧入することにより、外径変動が少なく且つ傷等がない表面性状が良好な石英ガラス棒(インゴット)を得ることができる。
【特許文献１】特開２００３−２６１３４３
【発明の開示】
【発明が解決しようとする課題】
【０００８】
特許文献１に記載の製造装置の場合、ダイス内で圧入が施される前の石英ガラス素材は、石英ガラス素材自身のＯＨ基濃度、Ｃｌ濃度などにより、石英ガラス素材１本内で軟化点が大きく変化する場合がある。このような軟化点のばらつきが発生した場合には、常時石英ガラス素材の粘度を一定に維持して、石英ガラス素材全域をダイス内に圧入することは困難となり、製造される石英ガラス棒(インゴット)に外径変動が発生するおそれがある。このような外径変動が発生すると、製造された石英ガラス棒の最小外径に合わせて外周を研削しなければならず、歩留の低下を招いてしまう。
【０００９】
本発明の目的は、外径変動の極めて少ない石英ガラスインゴットを製造するための製造方法および製造装置を提供することにある。
【課題を解決するための手段】
【００１０】
本発明者らは、上記の問題を解決するべく鋭意研究を重ね、石英ガラス素材がダイス内で成形される以前の段階で石英ガラス素材の粘度を把握できる指標を見出した。そして、その値を検出することにより石英ガラス素材の加熱状態を調整すれば、石英ガラス素材全域を同一粘度でダイス内に圧入できることを知見したのである。
【００１１】
本発明は、下記の（１）に示す石英ガラスインゴットの製造方法および（２）に示す石英ガラスインゴットの製造装置を要旨とする。
【００１２】
（１）石英ガラス素材を加熱し、その先端および後端を異なる回転速度で回転させた状態で、ダイスに圧入することにより石英ガラスインゴットを製造する方法であって、石英ガラス素材の先端および後端が異なる回転速度で回転することにより生じるトルクを検出し、検出されたトルクが一定になるように石英ガラス素材の加熱温度を制御することを特徴とする石英ガラスインゴットの製造方法。
【００１３】
上記（１）の石英ガラスインゴットの製造方法においては、石英ガラス素材として中空石英ガラス素材を用いることもできる。また、中空石英ガラス素材を用いる場合には、その管内を減圧することが望ましい。特に、石英ガラス素材の先端および後端の回転速度差が５rpm以上であることが望ましい。
【００１４】
（２）石英ガラス素材を加熱するヒータと、ヒータによる加熱領域へ送り出す側と引き抜き側で異なる回転数を石英ガラス素材に与えつつ異なる速度で移動可能な一対のチャックと、石英ガラスインゴットの外径を形成させるためのダイスと、石英ガラス素材に生じるトルクを検出するトルク検出手段と、検出されたトルクが一定となるようにヒータの加熱温度を制御する加熱制御手段とを備えることを特徴とする石英ガラスインゴットの製造装置。
【００１５】
上記（２）の石英ガラスインゴットの製造装置においては、トルク検出手段は、チャックの回転モータの消費電力を検出し、検出された消費電力値からトルクを算出する機構を有することが望ましい。また、ダイスに圧入される前の中空石英ガラス素材の管内を減圧する素材減圧手段を備えることが望ましい。
【発明の効果】
【００１６】
本発明の製造方法および製造装置は、加熱軟化された石英ガラス素材を回転速度差を持たせて捻ることによるトルクを検出し、この検出値をフィードバックしてトルクが一定になるように加熱状態を制御するので、石英ガラス素材を同一粘度でダイス内へ圧入することができる。このため、外径変動が極めて少ない石英ガラスインゴットの製造が可能となる。
【発明を実施するための最良の形態】
【００１７】
図１は、本発明に係る石英ガラスインゴットの製造装置を例示した模式図である。
【００１８】
図１に示すように、例えば、本発明の石英ガラスインゴットの製造装置1-1は、石英ガラス素材２としての石英ガラス棒を加熱するヒータ３と、ヒータ３による加熱領域へ送り出す側と引き抜き側で異なる回転数を石英ガラス素材２に与えつつ異なる速度で移動可能な一対のチャック4-1、4-2と、石英ガラスインゴット６の外径を形成させるためのダイス５と、石英ガラス素材２に生じるトルクを検出するためのチャック回転モータ7-1、7-2の電気信号を検出するトルク検出手段8-1、8-2と、検出されたトルクが一定となるようにヒータ３の加熱温度を制御する加熱制御手段９とを備える。
【００１９】
この製造装置1-1においては、予め、石英ガラス素材の片端にダミー材10-1を接続したものを用意し、接続されたダミー材10-1を入側チャック4-1で把持する。一方、出側チャック4-2にはダミー材10-2が把持される。この状態で石英ガラス素材２は、入側チャック4-1により回転が与えられつつ、図１の右方向に移動して、ヒータ３により加熱軟化され、一方、ダミー材10-2は出側チャック4-2により回転が与えられつつ、図１の左方向に移動して、ヒータ３により加熱軟化される。
【００２０】
そして、石英ガラス素材２の右端部およびダミー材10-2の左端部が十分に加熱軟化された状態で、双方の端部を接近させ溶着させる。その後、石英ガラス素材２は、入側のダミー材10-1および出側のダミー材10-2を介して、入側チャック4-1および出側チャック4-2により回転が与えられつつ、ヒータ３により所定の温度に加熱され、ダイス５に圧入される。
【００２１】
ダイス５は、製造する石英ガラスインゴットの周方向の断面形状が円形の場合は、加熱炉に固定して保持されていても良いし、加熱炉から独立して回転可能な状態で保持されていても良い。一方、石英ガラスインゴットの周方向の断面形状が非円形の場合は、加熱炉から独立して回転可能な状態で保持されている必要がある。
【００２２】
以上、図１においては石英ガラス素材２として石英ガラス棒を用いる場合について例示してあるが、石英ガラス素材２として中空石英ガラス（石英ガラス管）を用いることもできる。
【００２３】
図２は、石英ガラス素材として石英ガラス管を用いる場合の製造方法を説明する模式図である。
【００２４】
図２に示すように、例えば、本発明の石英ガラスインゴットの製造装置1-2は、基本的に図1に示す装置1-1と同様の装置構成を有し、石英ガラス素材２としての石英ガラス管を加熱するヒータ３と、ヒータ３による加熱領域へ送り出す側と引き抜き側で異なる回転数を石英ガラス素材２に与えつつ異なる速度で移動可能な一対のチャック4-1、4-2と、石英ガラスインゴット６の外径を形成させるためのダイス５と、石英ガラス素材２に生じるトルクを検出するためのチャック回転モータ7-1、7-2の電気信号を検出するトルク検出手段8-1、8-2と、検出されたトルクが一定となるようにヒータ３の加熱温度を制御する加熱制御手段９とを備える。
【００２５】
この製造装置1-2においても、図1に示す例と同様に、予め、石英ガラス素材の片端にダミー材10-1を接続したものを用意し、接続されたダミー材10-1を入側チャック4-1で把持し、一方、出側チャック4-2でダミー材10-2を把持する。この状態で石英ガラス素材２は、入側チャック4-1により回転が与えられつつ、図２の右方向に移動して、ヒータ３により加熱軟化され、一方、ダミー材10-2は出側チャック4-2により回転が与えられつつ、図２の左方向に移動して、ヒータ３により加熱軟化される。
【００２６】
そして、石英ガラス素材２の右端部およびダミー材10-2の左端部が十分に加熱軟化された状態で、双方の端部を接近させ溶着させる。その後、石英ガラス素材２は、入側のダミー材10-1および出側のダミー材10-2を介して、入側チャック4-1および出側チャック4-2により回転が与えられつつ、ヒータ３により所定の温度に加熱され、ダイス５に圧入される。
【００２７】
本発明の石英ガラスインゴットの製造方法においては、石英ガラス素材２の先端および後端が異なる回転速度で回転することにより生じるトルクを検出し、検出されたトルクが一定になるように石英ガラス素材２の加熱温度を制御することを最大の特徴とする。以下、その理由を詳しく説明する。
【００２８】
すなわち、加熱炉内には温度分布があり、炉の長手方向中央付近で最高温度になるような構造になっているのが一般的である。そして、ダイスは加熱炉の出側付近に配置されているので、石英ガラス素材は最高温度の領域を通過した後にダイスに圧入されることになる。
【００２９】
このとき、石英ガラス素材の先端及び後端を異なる回転速度で回転させて石英ガラス素材を捻ると、石英ガラス素材は、必然的に最も粘度が低下する最高温度の位置（加熱炉の長手方向中央付近）、即ち、石英ガラス素材がダイスに圧入される位置より上流側の位置で粘性が最も下がり、捻られることとなる。よって、入側チャック4-1および／または出側チャック4-2の回転モータ7-1および／または7-2に供給される電力値（電流および電圧）を検出し、それを変換して得られるトルクは、石英ガラス素材がダイスに圧入される前の段階における粘度を把握するために用いることができる。
【００３０】
すなわち、トルク検出手段8-1、8-2により、入側チャック4-1および出側チャック4-2の回転モータ7-1、7-2の一方または双方の電力値から石英ガラス素材２のトルクを検出し、これを加熱制御手段９に送信し、石英ガラス素材２のトルクに対応する加熱温度を制御することで、ダイスに圧入される石英ガラス素材の粘度を一定に保つことができるので、高い寸法精度を有する石英ガラスインゴットを得ることができるのである。
【００３１】
石英ガラス素材２を送り出す側のダミー材10-1としては、石英ガラス素材２として石英ガラス棒を用いる場合にはダミーロッドを、石英ガラス管を用いる場合にはダミーシリンダーを用いるのがよい。また、石英ガラス素材２として石英ガラス管を用いる場合には、捻りが生じる前に石英ガラス管の開口部を中実化する必要がある。さもなければ、石英ガラス管の開口部が残存した状態で捻られ、更にはダイス５内へと圧入されていくため、最終的に製造された石英ガラスインゴット６の内部に気泡が残存してしまうからである。
【００３２】
このため、圧入前の石英ガラス管内を減圧するのが望ましい。中空石英ガラス素材２の減圧は、例えば、図２に示すように、ダミー材10-1の端部に外気の侵入を遮断するためのホルダー11を設置し、中空石英ガラス素材２内を真空ポンプ12により排気して行うことができる。
【００３３】
上記の中空石英ガラス素材２内の減圧は、少しでも行えば効果があるので、その内部圧力は100000Pa以下であればよい。但し、その効果が顕著になるのは、石英ガラス素材の内部圧力が70000Pa以下の場合である。一方、石英ガラス素材２の内部圧力を30000Pa未満にまで過剰に減圧すると、石英ガラス素材２が閉口するおそれがある。従って、石英ガラス素材２の内部圧力は、30000〜70000Paとするのがより望ましい。
【００３４】
入側チャック4-1および出側チャック4-2の回転速度差は、わずかでもあればよいが、正確に粘性状態を検知するには５rpm以上とするのが好ましい。また回転速度差の設定にあたっては、入側チャック4-1の方が速くても、出側チャック4-2の方が速くてもいずれの場合でも良い。また、入側チャック4-1および出側チャック4-2の走行速度比は、石英ガラス素材２の断面積およびダイス５によって形成される所定の断面形状を有する石英ガラスインゴット６の断面積の比の逆数に設定すればよい。
【００３５】
トルクは、入側チャック4-1の回転モータ7-1の電力値および出側チャック4-2の回転モータ7-2の電力値の一方または双方に基づいて検出すればよい。
【００３６】
石英ガラス素材２を構成する石英ガラス材は、ＶＡＤ法などで製造される合成石英ガラスに限定されることなく、水晶粉などを原料にした天然石英ガラスなど他の石英ガラスについても適用可能である。また、それらの形状についても円形状に限定されることなく非円形状でも適用可能である。
【００３７】
石英ガラス素材２の加熱温度は、石英ガラス素材のＯＨ基濃度、Cl濃度によって軟化点が大きく変化するので、それに合わせて適正な条件を設定すればよい。加熱炉の設定温度の例としては2000〜2700℃程度である。加熱雰囲気には限定がないが、酸化消耗防止のために不活性雰囲気が望ましい。これらの温度領域に適用できるダイス５の材料としては、酸化アルミナ系の酸化物、タングステン、モリブデン等の金属、黒鉛等が挙げられるが、高温領域での強度および純度の点から黒鉛が最適である。
【実施例】
【００３８】
高純度のＳｉＣｌ4を酸水素火炎中で加水分解反応させて、シリカ微粒子を堆積成長させた多孔質体を焼結、透明化して、合成石英ガラス母材を製作した。以下の本発明例１および比較例１（石英ガラス素材として石英ガラス棒を用いた例）では、上記で製作した合成石英ガラス母材をそのまま使用した。また、本発明例２および比較例２（石英ガラス素材として石英ガラス管を用いた例）では、上記で製作した合成石英ガラス母材を出発素材として製作されたものを使用した。
【００３９】
まず、石英ガラス素材として石英ガラス棒を用いる場合について、本発明の効果を確認するべく、以下の実験を行った。
【００４０】
（本発明例１）
図１に示す装置を用いて、上記の石英ガラス棒(外径１４４〜１５８mm、長さ１４００mm)から外径１６５mmの円柱状石英ガラスインゴットを製作した。このとき、対辺間が１６５mmである六角形の断面形状を有するダイスを固定した状態で用いた。
【００４１】
入側チャックおよび出側チャックの回転速度は、それぞれ５rpmおよび２０rpmとした。圧入後の石英ガラスインゴットの引き抜き速度を１４．１７mm/minに設定し、石英ガラス素材のダイス内への圧入を開始した。石英ガラス素材の送り込み速度は、ダイス内への圧入開始から終了までの間、石英ガラス素材のダイスへの装入量を一定にするため、１５．４６〜１８．６１mm/minの範囲で調整した。
【００４２】
ダイス内への圧入開始から終了までの間、トルク検出手段により、入側および出側チャックの回転数差により生じる石英ガラス棒のトルクを検出し、これを加熱制御手段に送信し、石英ガラス素材のトルクに対応する加熱温度を２３６０〜２４６０℃の範囲で制御した。トルクの検出状態および加熱温度の制御状態を図３に示す。
【００４３】
（比較例１）
トルクを検出しない点を除き、図1に示す装置と同様の装置を用いて、上記の石英ガラス棒(外径１４４〜１５８mm、長さ１４００mm)から外径１６５mmの円柱状石英ガラスインゴットを製作した。このとき、対辺間が１６５mmである六角形の断面形状を有するダイスを固定した状態で用いた。
【００４４】
加熱温度は２４００℃に設定し、入側チャックおよび出側チャックの回転速度は、それぞれ５rpmおよび２０rpmとした。圧入後の石英ガラスインゴットの引き抜き速度を１４．１７mm/minに設定し、石英ガラス素材のダイス内への圧入を開始した。石英ガラス素材の送り込み速度は、ダイス内への圧入開始から終了までの間、石英ガラス素材のダイスへの装入量を一定にするため、１５．４６〜１８．６１mm/minの範囲で調整した。なお、加熱温度は、２３７０〜２４３０℃の範囲で調整した。
【００４５】
（本発明例２）
図２に示す装置を用いて、上記の方法により作製した二種類の石英ガラス管(外径１４５mm、内径６６mmおよび長さ１０００mmの石英ガラス管ならびに外径１５５mm、内径６６mmおよび長さ１０００mmの石英ガラス管)を溶着により連結したものを石英ガラス素材とし、この石英ガラス素材から外径１６０mmの円柱状石英ガラスインゴットを製作した。このとき、対辺間が１６０mmである六角形の断面形状を有するダイスを固定した状態で用いた。
【００４６】
入側チャックおよび出側チャックの回転速度は、それぞれ１３rpmおよび２０rpmとした。圧入後の石英ガラスインゴットの引き抜き速度を１５．０７mm/min、石英ガラス管内の圧力を８００００Paに設定し、石英ガラス素材のダイス内への圧入を開始した。石英ガラス素材の送り込み速度は、ダイス内への圧入開始から終了までの間、石英ガラス素材のダイスへの装入量を一定にするため、１９．６２〜２３．１５mm/minの範囲で調整した。
【００４７】
ダイス内への圧入開始から終了までの間、トルク検出手段により、入側および出側チャックの回転数差により生じる石英ガラス棒のトルクを検出し、これを加熱制御手段に送信し、石英ガラス素材のトルクに対応する加熱温度を２３１０〜２３９０℃の範囲で制御した。トルクの検出状態および加熱温度の制御状態を図４に示す。
【００４８】
（比較例２）
トルクを検出しない点を除き、図２に示す装置と同様の装置を用いて、上記の方法により作製した二種類の石英ガラス管(外径１４５mm、内径６６mmおよび長さ１０００mmの石英ガラス管ならびに外径１５５mm、内径６６mmおよび長さ１０００mmの石英ガラス管)を溶着により連結したものを石英ガラス素材とし、この石英ガラス素材から外径１６０mmの円柱状石英ガラスインゴットを製作した。このとき、対辺間が１６０mmである六角形の断面形状を有するダイスを固定した状態で用いた。
【００４９】
加熱温度は２３５０℃に設定し、入側チャックおよび出側チャックの回転速度は、それぞれ１３rpmおよび３rpmとした。圧入後の石英ガラスインゴットの引き抜き速度を１５．０７mm/min、石英ガラス管内の圧力を８００００Paに設定し、石英ガラス素材のダイス内への圧入を開始した。石英ガラス素材の送り込み速度は、ダイス内への圧入開始から終了までの間、石英ガラス素材のダイスへの装入量を一定にするため、１９．６２〜２３．１５mm/minの範囲で調整した。なお、加熱温度は、２３１０〜２３９０℃の範囲で調整した。
【００５０】
上記の本発明例１および２ならびに比較例１および２の方法により作製された石英ガラスインゴットについて平均外径および外径変動を求めた。その結果を表１に示す。
【００５１】
【表１】
2007217232.tif 000003
【００５２】
なお、表１中の「平均外径」は、作製された石英ガラスインゴットについて、長さ方向でほぼ等間隔に１０箇所の測定位置を選び、その測定位置で円周方向に等間隔で４箇所測定した平均値を外径とし、その１０箇所の平均値を意味する。また、「外径変動」は、１０箇所の外径の最大値（ＤＯMAX）および最小値（ＤＯMIN）ならびに石英ガラスインゴットの全長（Ｌ）を下記式に代入して求められる石英ガラスインゴット１ｍあたりの変動値である。
【００５３】
外径変動（mm/m）＝〔ＤＯMAX（mm）−ＤＯMIN（mm）〕／Ｌ（m）
【００５４】
表１に示すように、トルクを検出し加熱温度を制御した本発明例はいずれも、ダイス内への圧入前の石英ガラス素材の粘度のばらつきを抑制することができるので、製造される石英ガラスインゴットの寸法精度が比較例に比べ大幅に向上した。また、石英ガラス素材として石英ガラス棒、石英ガラス管のいずれを使用した場合でも、優位差なく外径変動が極めて少ない石英ガラスインゴットが製造できた。
【産業上の利用可能性】
【００５５】
本発明の製造方法および製造装置は、加熱軟化された石英ガラス素材を回転速度差を持たせて捻ることにより生じるトルクを検出し、この検出値をフィードバックしてトルクが一定になるように加熱状態を制御するので、石英ガラス素材を同一粘度でダイス内へ圧入することができる。このため、外径変動が極めて少ない石英ガラスインゴットの製造が可能となる。
【図面の簡単な説明】
【００５６】
【図１】本発明に係る石英ガラスインゴットの製造装置を例示した模式図
【図２】石英ガラス素材として石英ガラス管を用いる場合の製造方法を説明する模式図
【図３】本発明例１におけるトルクの検出状態および加熱温度の制御状態
【図４】本発明例２におけるトルクの検出状態および加熱温度の制御状態
【符号の説明】
【００５７】
1-1、1-2．石英ガラスインゴットの製造装置
２．石英ガラス素材
３．ヒータ
4-1、4-2．チャック
５．ダイス
６．石英ガラスインゴット
7-1、7-2．回転モータ
8-1、8-2．トルク検出手段
９．加熱制御手段
10-1、10-2．ダミー材
11．ホルダー
12．真空ポンプ
【図１】
2007217232.tif 000004
【図２】
2007217232.tif 000005
【図３】
2007217232.tif 000006
【図４】
2007217232.tif 000007